(57)【特許請求の範囲】
【請求項１】
硫化物を含まない酸化錫粉、酸化亜鉛粉、及びＩｎ2Ｏ3粉、Ｇａ2Ｏ3粉、Ｓｂ2Ｏ3粉、Ａｌ2Ｏ3粉から選択した１種以上である３価以上の元素の酸化物粉を混合して８００〜１３００℃で仮焼し、粉砕、造粒処理を経て加圧成形を行った後、焼結し、バルク抵抗率を０．０１〜０．０７Ωｃｍとすることを特徴とするスパッタリングターゲットの製造方法。
【請求項２】
前記酸化錫粉、酸化亜鉛粉、３価以上の元素の酸化物粉は、何れも平均粒径が５μｍ以下であり、何れも純度が４Ｎ相当であることを特徴とする、請求項１に記載のスパッタリングターゲットの製造方法。
【請求項３】
前記焼結は、常圧焼結であることを特徴とする、請求項１〜２のいずれか一項に記載のスパッタリングターゲットの製造方法。
【請求項４】
請求項１〜３のいずれか一項に記載の方法によって製造され、相対密度が９０％以上であることを特徴とするスパッタリングターゲット。
【請求項５】
請求項１〜３のいずれか一項に記載の方法によって製造され、酸化錫相（１１０）のピーク強度Ｉ１と酸化錫以外の酸化物あるいは複合酸化物相のＸ線回折図における２θ＝１５〜４０°の範囲に存在する最大ピーク強度Ｉ２がＩ２／Ｉ１＝０．３〜０．５であることを特徴とするスパッタリングターゲット。
【請求項６】
Ｓｎ以外の３価以上の元素をＭとした場合、Ｓｎ／（Ｓｎ＋Ｚｎ＋Ｍ）＝０.４〜０.９、Ｚｎ／（Ｓｎ＋Ｚｎ＋Ｍ）＝０.１〜０.６、Ｍ／（Ｓｎ＋Ｚｎ＋Ｍ）＝０.０１〜０.５であることを特徴とする請求項４〜５のいずれか一項に記載のスパッタリングターゲット。
【発明の詳細な説明】
【技術分野】
【０００１】
本発明は、ＳｎＯ２系酸化物を含む材料を採用することにより、密着性が良好で、高速
成膜可能であるスパッタリングターゲット及びその製造方法に関する。
【背景技術】
【０００２】
薄膜の形成方法としてスパッタリング法が知られている。このスパッタリング法は正の電極と負の電極とからなる基板とターゲットを対向させ、不活性ガス雰囲気下でこれらの基板とターゲットの間に高電圧を印加して電場を発生させるものであり、この時電離した電子と不活性ガスが衝突してプラズマが形成され、このプラズマ中の陽イオンがターゲット（負の電極）表面に衝突してターゲット構成原子を叩きだし、この飛び出した原子が対向する基板表面に付着して膜が形成されるという原理を用いたものである。
【０００３】
従来、主として書き換え型の光情報記録媒体の保護層などに一般的に使用されているＺｎＳ−ＳｉＯ２は、光学特性、熱特性、記録層との密着性等において、優れた特性を有し、広く使用されている。そして、このようなＺｎＳ−ＳｉＯ２等のセラミックスターゲットを使用して、従来は数百〜数千Å程度の薄膜が形成されている（非特許文献１参照）。
【０００４】
しかし、これらの材料は、ターゲットのバルク抵抗値が高いため、直流スパッタリング装置により成膜することができず、通常高周波スパッタリング（ＲＦ）装置が使用されている。ところが、この高周波スパッタリング（ＲＦ）装置は、装置自体が高価であるばかりでなく、スパッタリング効率が悪く、電力消費量が大きく、制御が複雑であり、成膜速度も遅いという多くの欠点がある。
【０００５】
また、成膜速度を上げるため、高電力を加えた場合、基板温度が上昇し、ポリカーボネート製などの基板の変形を生ずるという問題がある。また、ＺｎＳ−ＳｉＯ２は膜厚が厚いためスループット低下やコスト増も問題となっていた。
Ｂｌｕｅ−Ｒａｙに代表される書き換え型のＤＶＤは、レーザー波長の短波長化に加え書き換え回数の増加、大容量化、高速記録化が強く求められているが、上記ＺｎＳ−ＳｉＯ２材料には他にも問題がある。それは、ＺｎＳ−ＳｉＯ２からの硫黄成分の拡散が上げられる。
【０００６】
また、大容量化、高速記録化のため、高反射率で高熱伝導特性を有する純ＡｇまたはＡｇ合金が反射層材に使用されるようになったが、反射層も保護層材であるＺｎＳ−ＳｉＯ２と接するように配置されているため、ＺｎＳ−ＳｉＯ２からの硫黄成分の拡散により、同様に純ＡｇまたはＡｇ合金反射層材が腐食劣化して、光情報記録媒体の反射率等の特性劣化を引き起こす要因となっていた。
【０００７】
これら硫黄成分の拡散防止のため、反射層と保護層、記録層と保護層の間に、窒化物や炭化物を主成分とした中間層を設けた構成にしているが、積層数増加によるスループット低下、コスト増加が問題となった。
【０００８】
このようなことから、ＺｎＳの使用すなわち硫黄成分を含有しない透明導電材料が提案されている（特許文献１及び２参照）。
しかし、特許文献１は、光学特性及び非晶質性が劣る領域を含む問題があり、また特許文献２は、十分な成膜速度が得られず、非晶質性に劣る領域を含むという問題がある。
【先行技術文献】
【非特許文献】
【０００９】
【非特許文献１】雑誌「光学」２６巻１号頁９〜１５
【特許文献】
【００１０】
【特許文献１】特開２０００−２５６０５９号公報
【特許文献２】特開２０００−２５６０６１号公報
【発明の開示】
【発明が解決しようとする課題】
【００１１】
本発明は、ＳｎＯ２系酸化物を含む材料を採用するとともに、劣化が生じ難く、密着性
が良好で、尚且つ高速成膜可能であるスパッタリングターゲット及びその製造方法に関するものであり、これによって、特性の向上及び生産性を大幅に改善することを目的とする。
【課題を解決するための手段】
【００１２】
上記の課題を解決するために、本発明者らは鋭意研究を行った結果、硫化物を含まない酸化物のみの材料へと置き換え、ＺｎＳ−ＳｉＯ２と同等の光学特性及び非晶質安定性を確保し、尚且つ高速成膜が可能であり、特性改善、生産性向上が可能であるとの知見を得た。
【００１３】
本発明はこの知見に基づき、
１）硫化物を含まない酸化錫粉、酸化亜鉛粉、及び３価以上の元素の酸化物粉を混合して８００〜１３００℃で仮焼し、粉砕、造粒処理を経て加圧成形を行った後、焼結して製造することを特徴とするスパッタリングターゲットの製造方法
２）前記３価以上の元素の酸化物粉は、Ｉｎ２Ｏ３粉、Ｇａ２Ｏ３粉、Ｓｂ２Ｏ３粉、Ａ
ｌ２Ｏ３粉から選択した１種以上であることを特徴とする、上記１）に記載のスパッタリ
ングターゲットの製造方法
３）前記酸化錫粉、酸化亜鉛粉、３価以上の元素の酸化物粉は、何れも平均粒径が５μｍ以下であり、何れも純度が４Ｎ相当であることを特徴とする、上記１）〜２）に記載のスパッタリングターゲットの製造方法
４）前記焼結は、常圧焼結であることを特徴とする、上記１）〜３）のいずれか一項に記載のスパッタリングターゲットの製造方法、を提供する。  
【００１４】
また、本発明は、
５）上記１）〜４）のいずれか一項に記載の方法によって製造され、相対密度が９０％以上、バルク抵抗率が１０−１Ωｃｍ以下であることを特徴とするスパッタリングターゲット
６）上記１）〜４）のいずれか一項に記載の方法によって製造され、酸化錫相（１１０）のピーク強度Ｉ１と酸化錫以外の酸化物あるいは複合酸化物相のＸ線回折図における２θ＝１５〜４０°の範囲に存在する最大ピーク強度Ｉ２がＩ２／Ｉ１＝０.１〜１（但し、０．３〜０．５を除く）であることを特徴とするスパッタリングターゲット、を提供する。
【００１５】
７）酸化錫相（１１０）のピーク強度Ｉ１と酸化錫以外の酸化物あるいは複合酸化物相のＸ線回折図における２θ＝１５〜４０°の範囲に存在する最大ピーク強度Ｉ２がＩ２／Ｉ１＝０.１〜１であることを特徴とする請求項５記載のスパッタリングターゲット。
８）Ｓｎ以外の３価以上の元素をＭとした場合、Ｓｎ／（Ｓｎ＋Ｚｎ＋Ｍ）＝０.４〜０.
９、Ｚｎ／（Ｓｎ＋Ｚｎ＋Ｍ）＝０.１〜０.６、Ｍ／（Ｓｎ＋Ｚｎ＋Ｍ）＝０.０１〜０.
５であることを特徴とする上記５）〜７）のいずれか一項に記載のスパッタリングターゲット、を提供する。
【発明の効果】
【００１６】
ＺｎＳ−ＳｉＯ２を、硫化物を含まない酸化物のみの材料へと置き換えることによって、硫黄による劣化を抑制すると共に、光学特性及び非晶質安定性を確保し、且つ高速成膜ができる。これにより、特性改善及び生産性の向上が可能である。
【発明を実施するための形態】
【００１７】
本発明のスパッタリングターゲットは、酸化錫相（１１０）のピーク強度Ｉ１と酸化錫以外の酸化物あるいは複合酸化物相のＸ線回折図における２θ＝１５〜４０°の範囲に存在する最大ピーク強度Ｉ２がＩ２／Ｉ１＝０.１〜１であることが、本発明の大きな特徴である。
ＳｎＯ２はスパッタリング時の成膜速度が通常の酸化物に比べて高いということが判った。そのＳｎＯ２を含有し、光学特性、非晶質安定性を、現行ＺｎＳ−ＳｉＯ２と同等に調整するため、ＳｎＯ２とＺｎＯ及び３価以上の元素からなる酸化物の組成比を最適化した。
【００１８】
酸化錫相（１１０）のピーク強度Ｉ１とその他の酸化物及び複合酸化物相の最大ピーク強度Ｉ２の比がＩ２／Ｉ１が１よりも大きいと、成膜速度が低く、酸化錫添加の効果が得られ難い。逆に０．１よりも小さい場合は、光学特性、特に透過率が、ＺｎＳ−ＳｉＯ２と大きく異なってくる。
また、Ｓｎ以外の３価以上の元素をＭとした場合、Ｓｎ／（Ｓｎ＋Ｚｎ＋Ｍ）が０.４未満、又はＺｎ／（Ｓｎ＋Ｚｎ＋Ｍ）が０.６を超えると、十分な成膜速度が得られず、Ｓｎ／（Ｓｎ＋Ｚｎ＋Ｍ）が０．９を超え、又はＺｎ／（Ｓｎ＋Ｚｎ＋Ｍ）が０．１未満の場合は、透過率が低下する。
望ましくは、Ｓｎ／（Ｓｎ＋Ｚｎ＋Ｍ）＝０.５〜０.８、Ｚｎ／（Ｓｎ＋Ｚｎ＋Ｍ）＝０.２５〜０.４の範囲が良い。
【００１９】
Ｍ／（Ｓｎ＋Ｚｎ＋Ｍ）が０.０１未満の場合は、導電性が得られず、Ｍ／（Ｓｎ＋Ｚｎ＋Ｍ）が０.５を超えると、非晶質安定性に劣り、成膜速度も低下する。望ましくは、Ｍ／（Ｓｎ＋Ｚｎ＋Ｍ）が０.０１〜０.３の範囲が良い。
さらに非晶質安定化を強化するために、Ｍ／（Ｚｎ＋Ｍ）＝０．１〜０.６７に調整すると良い。望ましくは、Ｍ／（Ｚｎ＋Ｍ）＝０．１５〜０.４が良い。    
３価以上の元素Ｍとしては、特にＡｌ、Ｉｎ 、Ｇａ、Ｓｂから選択した１種以上の元素を用いる。
【００２０】
本発明は、このように酸化亜鉛を主成分とする化合物を添加することにより、ターゲットの導電性を保有させることができ、これによって直流スパッタ（ＤＣスパッタ）によって薄膜を形成することができる。
ＤＣスパッタリングはＲＦスパッタリングに比べ、成膜速度が速く、スパッタリング効率が良いという点で優れている。
また、ＤＣスパッタリング装置は価格が安く、制御が容易であり、電力の消費量も少なくて済むという利点がある。膜厚を薄くすることも可能となるため、生産性向上、基板加熱防止効果を発揮できる。
【００２１】
本発明のスパッタリングターゲットは、上記の通り、相対密度が９０％以上、バルク抵抗率が１０−１Ωｃｍ以下であり、このターゲットを使用することにより、生産性が向上し、品質の優れた材料を得ることができ、低コストで安定して製造できるという著しい効果がある。
これによって、均一な成膜が可能であり、また特性に優れた薄膜形成することができる。
【００２２】
さらに、本発明のスパッタリングターゲットを使用して形成された薄膜は、上記の通り、ＺｎＳを使用していないので、Ｓによる汚染がなく、硫黄成分の拡散がなくなり、これによる劣化がなくなるという著しい効果がある。
また、大容量化、高速記録化のため、高反射率で高熱伝導特性を有する純ＡｇまたはＡｇ合金が反射層材に使用されるようになったが、この隣接する反射層への硫黄成分の拡散も無くなり、同様に反射層材が腐食劣化して、反射率等の特性劣化を引き起こす原因が一掃されるという優れた効果を有する。
【００２３】
本発明のスパッタリングターゲットは、平均粒径が５μｍ以下である各構成元素の酸化物粉末を、常圧焼結又は高温加圧焼結することによって製造することができる。これによって、相対密度が９０％以上を有するスパッタリングターゲットが得られる。
この場合、焼結前に酸化亜鉛を主成分とした酸化物粉末を、８００〜１３００°Ｃで仮焼することが望ましい。この仮焼後、３μｍ以下に粉砕して焼結用の原料とする。
【００２４】
さらに、本発明のスパッタリングターゲットを使用することにより、生産性が向上し、品質の優れた材料を得ることができ、低コストで安定して製造できるという著しい効果がある。本発明のスパッタリングターゲットの密度向上は、空孔を減少させ結晶粒を微細化し、ターゲットのスパッタ面を均一かつ平滑にすることができるので、スパッタリング時のパーティクルやノジュールを低減させ、さらにターゲットライフも長くすることができるという著しい効果を有し、品質のばらつきが少なく量産性を向上させることができる。
【実施例】
【００２５】
以下、実施例および比較例に基づいて説明する。なお、本実施例はあくまで一例であり、この例によって何ら制限されるものではない。すなわち、本発明は特許請求の範囲によってのみ制限されるものであり、本発明に含まれる実施例以外の種々の変形を包含するものである。
【００２６】
（実施例１−５）
４Ｎ相当で５μｍ以下のＩｎ２Ｏ３粉、Ｇａ２Ｏ３粉、Ｓｂ２Ｏ３粉、Ａｌ２Ｏ３粉、４Ｎ相当で平均粒径５μｍ以下のＺｎＯ粉及び４Ｎ相当で平均粒径５μｍ以下のＳｎＯ２粉
を準備し、表１に示す組成となるように調合して、湿式混合し、乾燥後、１１００°Ｃで仮焼した。
さらに、この仮焼粉を平均粒径１μｍ相当まで湿式微粉砕した後、バインダーを添加してスプレードライヤーで造粒した。この造粒粉を冷間で加圧成形し、酸素雰囲気、１３００°Ｃで常圧焼結し、この焼結材を機械加工でターゲット形状に仕上げた。
このターゲットの組成（Ｍｏｌ％）、結晶相比、Ｓｎ／（Ｓｎ＋Ｚｎ＋Ｍ）、Ｚｎ／（Ｓｎ＋Ｚｎ＋Ｍ）、Ｍ／（Ｓｎ＋Ｚｎ＋Ｍ）、Ｍ／（Ｚｎ＋Ｍ）、ターゲットの相対密度、バルク抵抗値はそれぞれ、表１に示すとおりである。
【００２７】
【表１】
0005476636.tif 000002
【００２８】
６インチφサイズに加工したターゲットを使用して、スパッタリングを行った。スパッタ条件は、ＤＣスパッタ、スパッタパワー１０００Ｗ、Ａｒガス圧０．５Ｐａとし、目標膜厚１５００Åで成膜した。
ターゲットの組成（Ｍｏｌ％）、成膜サンプルの透過率（波長６３３ｎｍ）、屈折率（波長６３３ｎｍ）、非晶質性（成膜サンプルのアニール処理（６００°Ｃ×３０ｍｉｎ、Ａｒフロー）前後のＸＲＤ（Ｃｕ−Ｋα、４０ｋＶ、３０ｍＡ）による測定）、スパッタ方式及び成膜速度（Å／ｓｅｃ）を測定した結果をまとめて表２に示す。
【００２９】
【表２】
0005476636.tif 000003
【００３０】
以上の結果、実施例１−６のスパッタリングターゲットは、いずれもバルク抵抗値が０．０７Ωｃｍ以下であり、相対密度は９０〜９７％に達し、安定したＤＣスパッタができた。そして、成膜速度が５．５〜７．３Å／ｓｅｃが達成され、良好なスパッタ性を有した。
スパッタ膜の透過率は、ＳｎＯ２の量が増加すると低下する傾向にあるが、８８〜９５％（６３３μｍ）に達し、屈折率は２．２〜２．４であり、また特定の結晶ピークは見られず、安定した非晶質性（１．１〜１．５）を有していた。
本実施例のターゲットは、ＺｎＳを使用していないので、硫黄の拡散・汚染による光情報記録媒体の特性劣化は生じない。また、後述する比較例に比べて、成膜サンプルの透過率、屈折率、非晶質の安定性、ターゲット密度、バルク低効率、成膜速度がいずれも良好な値を示し、ＤＣスパッタが可能であった。
【００３１】
（比較例１−５）
表１に示すように、本願発明の条件とは異なる原料粉の成分及び組成比の材料、特に比較例５においてはＺｎＳ原料粉を準備し、これを実施例と同様の条件で、ターゲットを作製し、かつこのターゲットを用いてスパッタ膜を形成した。
この結果を、同様に表１に示す。
【００３２】
本発明から逸脱する比較例の成分・組成では、例えば比較例３、比較例５はバルク抵抗値が高いため、ＤＣスパッタができないのでＲＦスパッタを行ったが、スパッタの制御性が悪く、成膜速度が遅延し、スパッタリング効率を向上させることができなかった。  また、特に比較例５はＺｎＳが多く含有されており、硫黄による汚染の危険のある材料であった。
比較例１、３は、成膜速度がそれぞれ３．９Å／ｓｅｃ、１．３Å／ｓｅｃであり、成膜速度が低く、スパッタリング効率を向上させることができなかった。また、比較例３はターゲット密度が低く、バルク抵抗値が１００Ωｃｍを超えるという問題があった。
比較例２は透過率が低く、バルク抵抗値も高かった。比較例４は非晶質性が４．５であり、安定性に欠けていた。
【産業上の利用可能性】
【００３３】
本発明のスパッタリングターゲットを使用して形成された薄膜は、ＺｎＳを使用していないので、記録層材への硫黄成分の拡散がなくなり、これによる記録層の劣化がなくなるという著しい効果がある。また、隣接する高反射率で高熱伝導特性を有する純ＡｇまたはＡｇ合金を反射層に用いた場合には、該反射層への硫黄成分の拡散も無くなり、反射層が腐食劣化して特性劣化を引き起こす原因が一掃されるという優れた効果を有する。さらに、非晶質性が安定化するとともにターゲットに導電性が付与され、相対密度を９０％以上の高密度化によって安定したＤＣスパッタを可能とする。
そして、このＤＣスパッタリングの特徴である、スパッタの制御性を容易にし、成膜速度を上げ、スパッタリング効率を向上させることができるという著しい効果がある。さらにまた、成膜の際にスパッタ時に発生するパーティクル（発塵）やノジュールを低減し、品質のばらつきが少なく量産性を向上させることができ、低コストで安定して製造できるという著しい効果がある。